(57)【要約】【課題】織編物に優れた吸水・速乾性を発現させ、これに加えて、弾力感、ストレッチ性を同時に発現させることができる高度に異形化された繊維断面を有するポリトリメチレンテレフタレート系ポリエステル仮撚加工糸を提供すること。【解決手段】ポリトリメチレンテレフタレート系ポリエステル繊維からなる仮撚加工糸であって、該繊維の横断面形状がその長軸方向の少なくとも片側に２つ以上の凹部を有する扁平断面形状であり、該仮撚加工糸の捲縮率が１５〜２５％、かつ１０％伸長弾性回復率が７０％以上である特殊断面仮撚加工糸、この仮撚加工糸の製造方法。【選択図】    図１
2005060880.tif 000002
【特許請求の範囲】
【請求項１】
ポリトリメチレンテレフタレート系ポリエステル繊維からなる仮撚加工糸であって、該繊維の横断面形状がその長軸方向の少なくとも片側に２つ以上の凹部を有する扁平断面形状であり、該仮撚加工糸の捲縮率が１５〜２５％、かつ１０％伸長弾性回復率が７０％以上であることを特徴とする特殊断面仮撚加工糸。
【請求項２】
横断面形状が、２つ以上のくびれを有し、扁平度が２〜７の扁平横断面形状である請求項１記載の特殊断面仮撚加工糸。
【請求項３】
横断面形状が、開口角が１００〜１５０度のＷ字状で、扁平度が２〜４の扁平断面形状である請求項１記載の特殊断面仮撚加工糸。
【請求項４】
ポリトリメチレンテレフタレート系ポリエステル繊維からなり、繊維の横断面形状がその長軸方向の少なくとも片側に２つ以上の凹部を有する扁平断面形状である未延伸繊維を、非接触ヒーターおよび三軸摩擦仮撚型ディスク仮撚具を備えた仮撚加工機を用い、下記（１）〜（４）を同時に満足する条件で延伸同時仮撚加工することを特徴とする特殊断面仮撚加工糸の製造方法。
（１）仮撚具のウレタンディスクの硬度が７０〜８０度
（２）仮撚ヒーター温度が１００〜３００℃
（３）延伸倍率が１．１〜１．４
（４）仮撚数（回／ｍ）が（１０，０００〜２５，０００）／Ｄ1/2（ただし、Ｄは仮撚加工糸の繊度（ｄｔｅｘ）を示す。）
【請求項５】
横断面形状が、２つ以上のくびれを有し、扁平度が２〜７の扁平横断面形状である請求項４記載の特殊断面仮撚加工糸の製造方法。
【請求項６】
横断面形状が、開口角が１００〜１５０度のＷ字状で、扁平度が２〜４の扁平断面形状である請求項４記載の特殊断面仮撚加工糸の製造方法。
【請求項７】
未延伸繊維が、ポリトリメチレンテレフタレート系ポリエステルを５０〜１７０℃で熱処理し、これを溶融紡糸し、２，０００〜４，０００ｍ／分で引き取って得られた繊維である請求項４〜６のいずれかに記載の特殊断面仮撚加工糸の製造方法。
【発明の詳細な説明】
【技術分野】
【０００１】
本発明は、特殊断面仮撚加工糸に関するものである。さらに詳しくは、ソフトな風合いを呈し、しかも、扁平断面変形が少ないため、布帛にした際、サラサラしたドライ感、吸水、速乾性を保持でき、かつ、ドレープ性を有する風合を兼ね備え、さらには、ストレッチ性、弾力感を併せ呈する布帛を得るに適した特殊断面仮撚加工糸およびその製造方法に関するものである。
【背景技術】
【０００２】
ポリトリメチレンテレフタレート繊維は、ストレッチ性に関しては、ヤング率が低く、ソフトな繊維が得られることは良く知られている。しかしながら、近年、このような嵩高性を発現できる繊維からなる布帛には、さらに高いストレッチ性が要求されるようになってきている。
従来、弾性回復性に優れ、ストレッチ素材に適したポリエステル系繊維として、例えば特許文献１（特開平１１−９３０２６号公報）には、ポリトリメチレンテレフタレートを主たるポリマー成分とするポリエステル系仮撚加工糸が提案されている。しかし、ストレッチ性は優れているが、捲縮によるガサツキ感が強く、布帛はソフトな風合に欠けるものであった。
同様に、特許文献２（特開２０００−２５６９２５号公報）には、ポリトリメチレンテレフタレートを主たるポリマー成分とし、１段ヒーター仮撚に連続して弛緩熱処理するポリエステル系仮撚加工糸が提案されているが、やはり、ストレッチ性を重視するあまり、布帛はソフトな風合に欠けるものであった。
特許文献３（特開２００３−１４７６４９号公報）には、これらを達成するため、サイドバイサイド型コンジュゲート糸を用いてストレッチ性を得る方法も知られている。しかしながら、コンジュゲート糸の捲縮を発現させるためには、コンジュゲート糸に作用する拘束力を極力小さくする必要があることから、布帛構造をルーズにせざるを得ないとか、また捲縮が発現するため布帛が肉厚になり易いとか、捲縮が伸長によってへたってしまい元の寸法に戻り難いなどの特性があり、用途により大きな制約があった。
特許文献４（特開２００３−８２５４０号公報）においては、ソフトな風合いを呈し、しかも、扁平断面変形が少ないため、布帛にした際、サラサラしたドライ感、吸水、速乾性、を保持でき、かつ、ドレープ性を有する風合の仮撚加工糸が開示されているが、その一方においてストレッチ性は発揮出来ない欠点がであった。
【０００３】
このように、従来の仮撚加工技術では、加工性（断糸多発）、加工毛羽が発生して、製品とした場合の、品位ダウン、および断面がつぶれてしまって、ソフト風合、吸水性、ストレッチ性が発現出来ないものであった。すなわち、これまでの仮撚加工技術では、感性と機能性を同時に満足するように、仮撚加工後も布帛に充分なストレッチ性を有し、かつ、吸水・速乾性、これに加えて低通気性、を同時に発現させるポリエステル仮撚加工糸およびその製造方法は今まで提案されていなかった。
【０００４】
【特許文献１】特開平１１−９３０２６号公報
【特許文献２】特開２０００−２５６９２５号公報
【特許文献３】特開２００３−１４７６４９号公報
【特許文献４】特開２００３−８２５４０号公報
【発明の開示】
【発明が解決しようとする課題】
【０００５】
本発明が解決しようとする問題点は、仮撚加工後も布帛に充分なストレッチ性を有し、かつ、吸水・速乾性を同時に発現させるポリエステル仮撚加工糸であって、ドライ風合いを得ることができると共に、優れたドレープ性を有し、さらに織編物に優れた吸水・速乾性を同時に発現させることができるポリメチレンテレフタレート系のポリエステル仮撚加工糸が得られなかった点にある。
【課題を解決するための手段】
【０００６】
本発明は、ポリトリメチレンテレフタレート系ポリエステル繊維からなる仮撚加工糸であって、該繊維の横断面形状がその長軸方向の少なくとも片側に２つ以上の凹部を有する扁平断面形状であり、該仮撚加工糸の捲縮率が１５〜２５％、かつ１０％伸長弾性回復率が７０％以上であることを特徴とする特殊断面仮撚加工糸に関する。
また、本発明は、ポリトリメチレンテレフタレート系ポリエステル繊維からなり、繊維の横断面形状がその長軸方向の少なくとも片側に２つ以上の凹部を有する扁平断面形状である未延伸繊維を、非接触ヒーターおよび三軸摩擦仮撚型ディスク仮撚具を備えた仮撚加工機を用い、下記（１）〜（４）を同時に満足する条件で延伸同時仮撚加工することを特徴とする特殊断面仮撚加工糸の製造方法に関する。
（１）仮撚具のウレタンディスクの硬度が７０〜８０度
（２）仮撚ヒーター温度が１００〜３００℃
（３）延伸倍率が１．１〜１．４
（４）仮撚数（回／ｍ）が（１０，０００〜２５，０００）／Ｄ1/2（ただし、Ｄは仮撚加工糸の繊度（ｄｔｅｘ）を示す）
上記横断面形状としては、（１）横断面形状が、２つ以上のくびれを有し、扁平度が２〜７の扁平横断面形状（以下「断面形状（１）」ともいう）か、あるいは、(２)開口角が１００〜１５０度のＷ字状で、扁平度が２〜４の扁平断面形状（以下「断面形状（２）」ともいう）が好ましい。
また、本発明の製造方法に用いられる未延伸繊維としては、ポリトリメチレンテレフタレート系ポリエステルを５０〜１７０℃で熱処理し、これを溶融紡糸し、２，０００〜４，０００ｍ／分で引き取って得られた繊維が好ましい。
【発明の効果】
【０００７】
本発明によれば、ストレッチ性を得ることができるとともに、優れたドレープ性、ふくらみ感を兼ね備え、ベトツキ感、ギラツキ感をなくし、さらに織編物に優れた吸水・速乾性を発現させ、これに加えて、低通気性、を同時に発現させることができる高度に異形化された繊維断面を有する、ポリトリメチレンテレフタレート系ポリエステルからなる特殊断面仮撚加工糸を提供することができる。
【発明を実施するための最良の形態】
【０００８】
本発明で使用されるポリトリメチレンテレフタレート系ポリエステルは、トリメチレンテレフタレート単位を主たる繰返し単位とするポリエステルであり、該ポリエステルには本発明の目的を阻害しない範囲内、例えば酸成分を基準として２０モル％以下、好ましくは１０モル％以下で他の成分が共重合されていてもかまわない。
好ましく用いられる共重合成分としては、例えば、酸成分としては、フタル酸、イソフタル酸、５−ナトリウムスルホイソフタル酸、アジピン酸、セバシン酸などをあげることができ、また、グリコール成分としては、ブチレングリコール、ネオペンチルグリコール、ビスフェノールＡ、２，２−ビス｛４−（β−ヒドロキシエトキシ）フェニル｝プロパンなどを挙げることができる。
【０００９】
本発明に用いられる上記ポリエステルの固有粘度（オルソクロロフェノールを溶媒として使用し３５℃で測定）は、製糸性の点から０．６０〜１．２０ｄｌ／ｇが好ましい。
また、上記ポリエステルには、本発明の目的を阻害しない範囲で、公知の添加剤、例えば、顔料、染料、艶消し剤、防汚剤、蛍光増白剤、難燃剤、安定剤、紫外線吸収剤、滑剤などを配合してもよい。
【００１０】
本発明の特殊断面仮撚加工糸は、このようなポリトリメチレンテレフタレート系ポリエステル繊維からなる仮撚加工糸である。
なお、本発明においては、構成するフィラメント糸がポリトリメチレンテレフタレートマルチフィラメント糸であることがストレッチ性および弾力性の点で必要である。
【００１１】
本発明の特殊断面仮撚加工糸は、まず繊維の横断面形状がその長軸方向の少なくとも片側に２つ以上の凹部を有する扁平断面形状である。
この断面形状としては、例えば、（１）２つ以上のくびれ（以下くびれ部と称することがある）を有し、扁平度が２〜７の扁平横断面形状であるもの［断面形状（１）］、あるいは、開口角が１００〜１５０度のＷ字状で、扁平度が２〜４の扁平断面形状であるもの［断面形状（２）］などが挙げられる。
【００１２】
断面形状（１）としては、繊維横断面形状が２個所以上、好ましくは３〜５箇所にくびれを有し、その扁平度が２〜７、好ましくは３〜５の扁平断面形状である必要がある。
ここで扁平度とは、単繊維の横断面において、図１に示すように、該横断面の最大幅（長軸）（Ａ）とこの長軸に直交する短軸の最大幅（Ｂ）との比（Ａ／Ｂ）であり、仮撚加工糸横断面から１０箇所の平均値である。該扁平度が２未満である場合には、布帛にした際に各単繊維がワイドに広がった集合形態を形成し難くなるため、十分な防透性や低通気性を得ることが困難になるだけでなく、後述する凹部どうしが嵌合しやすくなって吸水性が低下したり、曲げ抵抗が増大してソフト感が低下しやすいので好ましくない。逆に、該断面扁平度が７を超える場合には、製糸性および仮撚加工が困難になるので好ましくない。
【００１３】
ここで、本発明のくびれ部とは、図１に模式的に示す短軸の長さが短くなっている部分のことである。かかるくびれ部において、凹部の深さとしては、短軸の最大幅（Ｂ）と最小幅（Ｃ）の比（Ｂ／Ｃ）で、１．０５以上、好ましくは１．１以上となる深さであることが、吸水性および速乾性の観点から好ましい。なお、深さが大きくなりすぎると単繊維が繊維軸方向に分離しやすくなるので、該比は３．０以下、特に２．５以下であることが好ましい。
【００１４】
なお、図２（ａ）〜（ｃ）に、凹部が両側部に対向して形成されているものを例示するが、両側部に対向することなく形成されていても、一方の側部にのみに形成されていてもよい。該くびれ部の個数は２個所以上である必要があり、くびれ部が１個所以下の場合には、該くびれ部における毛細管現象が不十分となり、満足な吸水性が得られなくなるので好ましくない。くびれ部の個数は２個所以上であれば特に限定する必要はないが、製糸性を考慮すると３〜５箇所が適当である。
なお、図２（ｄ），（ｅ）は、くびれ部の数が１または６であり、本発明の対象外となる。
【００１５】
一方、断面形状（２）は、開口角が１００〜１５０度のＷ字状で、扁平度が２〜４の扁平断面形状である。この断面形状（２）の具体例は、特開２００１−３１６９４３号公報記載のポリトリメチレンテレフタレートＷ断面糸を挙げることができる。
ここで、開口角度とは、図３に示すようにＷ字状断面の下部凹部に接線を引き、その間の角度をいう。また、扁平度とは、図３に示すようにＷ字状断面フィラメントを外接する長方形を描き、その長辺Ｈを短辺Ｌで割った値である。
【００１６】
断面形状（２）のフィラメントでは、Ｗ字状断面の扁平度がこの極めて限られた範囲を有する場合にのみ、例えば、本発明の仮撚加工糸を製織すると、織物組織中の経糸を構成する各フィラメントが一定方向に規則的に並ぶ。この様子を模式的に図４に示す。すなわち、マルチフィラメントのほとんどがＷ字状断面の凹凸にうまく重なりあって、最密充填されあたかも"レンガ積み形態"となっている。織物のこのような"レンガ積み形態"は、その後の精練や染色仕上げ加工工程を経てもその形態が崩れることはなく、最終製品まで保持されている。この特徴的な組織形態によって、織物組織の交錯点のフィラメントが最密充填され、ソフトな風合いを発現するものと推測される。また、この形態によりマルチフィラメントの曲げ応力が低下しクリンプが大きくなるため、ストレッチ性が発現すると考えられる。
【００１７】
断面形状（２）を有する仮撚加工糸は、例えば、製織織物組織中の経糸が"レンガ積み形態"を構成する理由は明らかではないが、おそらく製織中の経糸張力と織機のおさの上下運動力がマルチフィラメント中のフィラメントの再配列を可能にするのに偶然合致していたためと推定されている。扁平度が２未満では、フィラメントの重なりが"レンガ積み形態"とならず、風合いが従来の丸断面に近くなり、本発明の目的が達成されない。一方、扁平度が４を超えると、製糸の段階で紡糸の安定性が不良となる。好ましい扁平度は、２〜３の範囲である。
【００１８】
また、断面形状（２）においては、Ｗ字状断面の各凹部の開口角度が１００〜１５０度であることが必要である。好ましくは１１０〜１４０度である。開き角度は、断面形状の鋭利さを意味し、角度が小さい程断面が鋭利であり、角度が大きい程鈍である。開口角度が１００度未満、１５０度を超えると"レンガ積み形態"を形成しにくくなり、本発明の目的が達成されない。
【００１９】
次に、本発明の特殊断面仮撚加工糸は、その捲縮率が１５〜２５％、好ましくは１８〜２３％の範囲である必要がある。かかる範囲の捲縮を有することにより、ストレッチ性を保持しつつ、得られる布帛はソフトな風合を呈すると共に、抱合斑に起因する色調低下も抑制される。この捲縮率が１５％未満の場合には、ストレッチ性が不足し、糸条間空隙が多くなり、染料が入りやすくなり、染斑を発現されやすくなるので好ましくない。一方、２５％を超える場合には、得られる布帛の表面が白けた色調となりやすく、またガサツキ感を呈するようになるので好ましくない。この範囲とすることにより、ストレッチ性を有し、かつソフト風合に優れると同時に、抱合斑に起因する色調低下のない織編物が得られる。
捲縮率は、仮撚条件（温度、倍率、仮撚数）を適正化することにより、容易に調整することができる。
【００２０】
同様に、本発明の特殊断面仮撚加工糸は、１０％伸長弾性回復率が、７０％以上であることが、ストレッチ性を保持する上で、必要である。７０％未満では、目的とするストレッチ性、弾力感が得られない。好ましくは、７５〜９５％である。
１０％伸張弾性回復率は、断面形状の扁平度の適正化および仮撚条件（温度、倍率、仮撚数）により、調整することができる。
【００２１】
なお、本発明の特殊断面仮撚加工糸の単繊維繊度は、大きくなりすぎると風合が硬くなりやすく、逆に小さくなりすぎると製糸性や仮撚加工性が低下しやすいので、１．０〜５．０ｄｔｅｘの範囲、特に１．５〜４．０ｄｔｅｘの範囲が適当である。
【００２２】
以上に説明した本発明の特殊断面仮撚加工糸は、例えば以下の方法により製造することができる。
すなわち、ポリトリメチレンテレフタレート系ポリエステル繊維からなり、繊維の横断面形状がその長軸方向の少なくとも片側に２つ以上の凹部を有する扁平断面形状である未延伸繊維を、非接触ヒーターおよび三軸摩擦仮撚型ディスク仮撚具を備えた仮撚加工機を用い、後述する下記（１）〜（４）を同時に満足する条件で延伸同時仮撚加工すればよい。
【００２３】
一般に、肌にべとついて不快感を覚えるのは、肌に触ったときの単位繊度当たりの接触面積が大きいことに主因すると考えられるが、木綿繊維のように、保水率の大きい繊維の場合は、かえって皮膚表面を濡らしベトツキ感を与えることになる。これに対し、本発明の仮撚加工糸は、皮膚と接触する面が常に扁平状の繊維により覆われており、常に乾いた感じとなり、ドライ感を与えるものである。この際の仮撚加工糸の保水率が６０〜９０％が適正領域である。保水率が５０％未満の場合、吸水性、速乾性に不十分であり、一方、保水率が９０％を超えると、ベトツキ感を感じるようになり、好ましくない。
【００２４】
ここで、本発明の仮撚加工糸の製造に用いられる未延伸繊維の製造方法は特に限定する必要はないが、本発明の織編物用、特殊断面仮撚加工糸は、例えば以下の方法により製造することができる。
すなわち、ポリマーを溶融吐出し糸条群を冷却後、ポリトリメチレンテレフタレートを５０〜１７０℃で熱処理を行った後、紡糸速度２，０００〜４，０００ｍ／ｍｉｎ、特に２，５００〜３，５００ｍ／ｍｉｎの範囲で捲取る。
ここで、５０〜１７０℃で熱処理をすることが、経時変化に対しての、捲姿、品質安定化に重要なポイントである。５０℃未満では、目的を達成できないし、一方、１７０℃を超えると巻き取りができなくなる。
また、紡糸捲取速度が２，０００ｍ／分未満の場合には、後述する、延伸仮撚加工の際、ポリエステル繊維が脆化して糸切れが多発するので好ましくない。一方、４，０００ｍ／分を超える場合には、延伸仮撚加工の際に毛羽が発生しやすくなるので好ましくない。
【００２５】
次に、本発明においては、仮撚加工に際し、非接触型仮撚ヒーターおよび三軸摩擦仮撚型ディスク仮撚具を備えた仮撚加工機を用い、下記（１）〜（４）を同時に満足する延伸同時仮撚加工をすることが必要である。
【００２６】
（１）延伸同時仮撚加工するに際し、三軸摩擦仮撚型ディスク仮撚具の摩擦円盤をウレタンディスクとし、その硬度が、７０〜８０度であることが肝要である。なお、厚さは５〜９ｍｍ、回転軸に対して糸条の走行角が、３０〜４０度で接触走行させることが好ましい。
三軸摩擦仮撚型ディスク仮撚具の摩擦円盤の材質としては、ウレタンディスクとすることが必要である。特に、ポリトリメチレンテレフタレートのポリエステル未延伸糸条に仮撚を付与するうえで、施撚性に優れ、加工糸の強伸度低下や、毛羽の発生も少ないことから、ポリウレタン又はその変性物が好ましく用いられる。
【００２７】
本発明において、摩擦円盤の硬度は、７０〜８０度、好ましくは７５〜８０度の範囲内にあることが必要である。従って、本発明では、従来用いられている摩擦円盤よりも硬度が低くて軟らかい摩擦円盤を用いるのである。摩擦円盤の硬度が７０度未満では、走行糸条を把持する力は大きくなるが、摩擦円盤の摩耗が激しく、使用寿命が短くなり、しかも、摩擦円盤の摩耗に起因する断糸も発生し易くなるので不適当である。一方において、ポリトリメチレンテレフタレート未延伸糸条を延伸仮撚する場合は、非晶状態の糸条を高速で、しかも高倍率で、捩りながら延伸して仮撚するため、硬度が８０度を超えるもの、例えば通常用いられている硬度が８５度以上の硬い摩擦円盤では、糸条が損傷を受けて、断糸、毛羽が発生し易くなる。また、摩擦円盤の硬度が上記範囲を外れると、加工糸の捲縮性能や強伸度が低下する。
ここで、摩擦円盤の硬度は、ＪＩＳ  Ｋ６３０１−１９７１の方法により測定したものである。
【００２８】
なお、摩擦円盤の厚さは、糸条の走行角にも関係してくるものであり、本発明では、好ましくは５〜９ｍｍ、さらに好ましくは７〜９ｍｍである。
厚さが５ｍｍ未満では、撚掛け力が高くなる反面、糸送り力が低下するため、高速での加工が困難になる。一方、厚さが９ｍｍを超えると、糸送り力は高くなるものの、解撚張力が低くなりすぎて、断糸、毛羽の発生が多くなり、糸掛性も難しくなるので不適当である。摩擦円盤の枚数は、４〜９枚であることが、望ましい。
【００２９】
また、本発明では、回転軸に対して糸条の走行角が、３０〜４０度で接触走行させることが好ましい。
ここで、走行角とは、回転軸と摩擦円盤の外周上を接触走行する糸条とがなす角θを意味する。
【００３０】
さらに、撚掛け力は、走行糸条に十分な捲縮性能を付与するのに必要であり、糸送り力は、高速の加工速度を達成するのに必要不可欠である。通常、加工速度が高くなるにつれて、糸条の走行状態が不安定になる傾向があり、加撚張力（摩擦円盤への入り側の張力）を高めて、走行状態の安定化をはかる必要が生じてくるが、それに伴い、必然的に解撚張力（摩擦円盤からの出側の張力）も高くなってくる。その結果、断糸、毛羽が発生しやすくなる。
この傾向は、本発明のようにポリトリメチレンテレフタレート未延伸糸条を延伸仮撚する場合に、サージング（糸揺れ）として特に顕著に発現し、さらに摩擦円盤の摩耗の問題も懸念されるようになってくる。
【００３１】
そこで、本発明では、糸条の走行角θを、好ましくは３０〜４０度（さらに好ましくは、３５〜４０度）の範囲内に選定することにより、糸送り作用を高めて解撚張力を低下させ、加工糸の捲縮性能を低下させることなく、高速加工を可能ならしめたものである。走行角θが３０度未満では、撚掛け力が高くなる反面、糸送り力が低下するため、高速での加工が困難になる。一方、走行角θが４０度を超えると、糸送り力は高くなるものの、撚掛け力が低下して、加工糸の捲縮性能、強伸度が低下し、断糸、毛羽の発生も多くなるので不適当である。
【００３２】
走行角θを３０〜４０度の範囲内に設定するには、摩擦円盤の直径、厚さ、および摩擦円盤の間隔を調節すればよい。走行角θは、全ての摩擦円盤について上記範囲内になるように設定することが必要であり、そのためにはガイドディスクを利用するのが、好都合である。
【００３３】
本発明においては、空気交絡処理は延伸仮撚加工と別の工程で行ってもよいが、図５に示すように、延伸仮撚加工装置にインターレースノズルを設置して延伸仮撚加工直前に施すのが好ましい。このことにより、取り扱い性に好影響をもたらす物であり、さらに、熱セット仮撚後糸条に空気交絡を施すことで完璧に混繊交絡を均一化し、高級感をかもしだす風合を発現させるものである。
空気交絡の度合いは、少なすぎると延伸仮撚加工中に糸条群が分離して織編物にした際の織物表面が不均一なものとなりやすく、仮撚加工糸で測定した交絡度は１５個／ｍ以上、特に２０個／ｍ以上となるように施すのが好ましい。一方、交絡度が大きくなりすぎると、単糸どうしの絡み合いが強くなりすぎ、織編物にした際の風合いが粗硬なものとなりやすいので、８０個／ｍ以下とするのが好ましい。
【００３４】
次に、上記未延伸ポリエステル繊維は、例えば図５に示すような２段式ヒーターを備えた延伸仮撚加工機を用いて延伸仮撚加工する。なお、図５には、前述の未延伸ポリエステル繊維（１）に、２対のフィードローラー（３，３’）の間に設置されたインターレースノズル（４）により、空気交絡処理する工程が記載されている。ここで交絡処理された未延伸繊維は、フィードローラー（３’）と第１デリベリーローラー（８）との間で延伸されながら、回転している仮撚ディスク（７）との摩擦により加撚される。この間、１段目ヒーター（５）で熱処理され、冷却プレート（６）で冷却され、仮撚ディスク（７）を通過し解撚される。さらに、走行糸条は、第１デリベリーローラー（８）と第２デリベリーローラー（１０）との間に設置された２段目ヒーター（９）で再熱処理され、さらに、好ましくは熱セット仮撚後糸条に空気交絡（図示せず）を施した後、巻取ローラー（１１）でチーズ状パッケージ（１２）として巻き取られる。
【００３５】
上記の延伸仮撚加工機においては、高速での延伸仮撚加工性を考慮すると、１段目ヒーター（５）および２段目ヒーター（９）の両方を非接触式とするのが好ましい。ただし、２段目のヒーターは使用しなくとも構わないが、織物にした場合の収縮率（巾入れ率）を考慮すると、２段目ヒーターで再熱セットするのが好ましい。
【００３６】
次に、上記延伸仮撚加工工程においては、下記（２）〜（４）を同時に満足する条件で延伸仮撚加工する。
（２）仮撚第１ヒータ温度が１００〜３００℃
（３）加工延伸倍率：１．１〜１．４
（４）仮撚数（回／ｍ）が（１０，０００〜２５，０００）／Ｄ1/2［Ｄはポリエステル仮撚加工糸の繊度（ｄｔｅｘ）］
【００３７】
ここで、第１ヒーター温度が１００℃未満の場合には、十分な捲縮を付与することができなくなり、捲縮率が１５％未満のものしか得られなくなる。一方、第１ヒーター温度が３００℃を超える場合には、仮撚加工時の断面形状の変形が激しくなりすぎ、凹部（くびれ部）がなくなって吸水性が低下するだけでなく平均の扁平度も７を超えやすくなるので好ましくない。さらには、延伸仮撚加工の際に単糸間の融着が部分的に発生しやすく、ガサガサでザラツキ感のある品位に劣った仮撚加工糸しか得られなくなる。また、捲縮率が高くなり過ぎる傾向にある。
【００３８】
また、加工延伸倍率：１．１〜１．４については、延伸倍率が１．１未満では、加工時の加撚張力を均一にすることができず、サージング発生、熱セット斑が生じるため避ける必要がある。一方、延伸倍率が１．４を超えると、加工毛羽が急激に多発傾向となるため好ましくない。
【００３９】
次に、仮撚数（回／ｍ）が１０，０００／Ｄ1/2未満の場合には、十分な捲縮を付与することができなくなり、捲縮率が１５％未満のものしか得られなくなる。一方、仮撚数（回／ｍ）が２５，０００／Ｄ1/2を超える場合には、延伸仮撚加工時に単糸が切断されやすくなるため、毛羽や断糸が発生しやすくなるので好ましくない。
【００４０】
なお、延伸仮撚加工機の１段目ヒーターは、前半部と後半部とに分割されたものを用いてもよいが、その際には、例えば前半部と後半部とを同一温度に設定すればよい。
第１段ヒーターにおける糸条の熱処理時間は、ヒーターの種類、その長さおよびその温度などにより適宜設定すればよいが、短すぎると捲縮率が不十分なものとなりやすく、また、張力変動に起因する延伸仮撚断糸、仮撚加工糸の毛羽、織編物での染斑が発生しやすくなり、逆に長すぎると捲縮率が大きくなりすぎる傾向にある。したがって、通常非接触式ヒーターの場合には、０．０４〜０．１２秒の範囲、特に０．０６〜０．１０秒の範囲とするのが適当である。
【実施例】
【００４１】
以下、実施例により、本発明をさらに具体的に説明する。なお、実施例における各項目は、次の方法で測定した。
（１）固有粘度
オルソ−クロルフェノールに溶解し、ウベローデ粘度管を用い、３５℃で測定した。
（２）紡糸断糸回数
複合紡糸設備で１週間溶融紡糸を行い断糸した回数を記録し、１日１錘当りの紡糸断糸回数を紡糸断糸とした。ただし、人為的あるいは機械的要因による断糸は断糸回数から除外した。
（３）捲姿バルジ
最小捲き幅（通常は捲きはじめ部分）Ｌ０と、最大捲き幅（最も膨らんでいる部分）Ｌ１を測定し、下記式より求めた。１０％以下を良好（○）、それ以外を不良（×）とした。
捲姿バルジ（％）＝［（Ｌ１−Ｌ０）／Ｌ０］×１００
【００４２】
（４）１０％伸長弾性回復率
オートグラフを用い、図６に示すように、試料に初荷重（１／３０ｄｔｅｘ）を掛けて、１０％まで伸長（Ｌ）させたのち回復させ徐重し、２分間放置後再び一定伸びまで伸長（Ｌ1）させ次式より回復率を求めた。
伸張弾性回復率（％）＝［（Ｌ−Ｌ1）／Ｌ］×１００
（５）ヤング率
ＪＩＳ  ：Ｌ１０１３に沿って測定
（６）断面扁平度
未延伸ポリエステル繊維または仮撚加工糸を、繊維軸方向に１０ｍ毎に１０箇所サンプリングし、おのおの断面顕微鏡写真を撮影した。撮影された全繊維断面について、断面形状の最大幅Ａ（長軸）と該長軸に直交する短軸の最大幅Ｂを測定し、Ａ／Ｂを計算し、全測定値の平均値を断面扁平度とした。
【００４３】
（７）くびれ部比
未延伸ポリエステル繊維または仮撚加工糸を繊維軸方向に１０ｍ毎に１０箇所サンプリングし、おのおの断面顕微鏡写真を撮影した。撮影された全繊維断面について、偏平断面形状の短軸の最大幅Ｂと最小幅Ｃ（凹部における短軸方向の幅）の比（Ｂ／Ｃ）をくびれ部比とする。
【００４４】
（８）保水率測定法
加工糸を筒編して、乾燥して得られる試料を水中に３０分以上浸漬した後、家庭用電気洗濯機の脱水機で５分間脱水する。乾燥試料の重量と脱水後の試料の重量から、下記式により求めた。
保水率（％）＝［（脱水後の試料の重量−乾燥試料の重量）／（乾燥試料の重量）］×１００
【００４５】
（９）通気性
ＪＩＳ  Ｌ−１０９６−７９−６．２７  通気性Ａ法に準拠し、フラジール型通気量測定器を用いて測定した。
（１０）ウイッキング性
ＪＩＳＬ１９０７−５．１．１（滴下法）に従ってサンプル織物にてウイッキング値（秒）を測定した。
（１１）バイレック法吸水性能
ＪＩＳ−Ｌ１０１８Ｂに準じ、巾２．５ｃｍの織物の一端を水に浸し１０分後に吸い上げた水の高さｍｍを測定した。
【００４６】
（１２）走行角
仮撚ディスク上を走行している糸条を写真撮影し、各仮撚ディスク円盤上の糸条の走行角度θを写真の上で実測して、それらの測定値の平均値を走行角とした。
（１３）交絡度
約１．２ｍのポリエステル仮撚加工糸の糸端に０．２ｃＮ／ｄｔｅｘの荷重をかけて、衝立上部に取り付けられた固定点から垂直にたらし、０．１ｃＮ／ｄｔｅｘの荷重に相当する重量の釣り針型のフックを用い、上部固定点より、該釣り針型フックを挿入し、フックが自然落下し止まるのを待って取り外す。次いで、停止点から２ｍｍ下の位置にフックを再び挿入する。この繰り返しを糸長１ｍにわたって行い、その間でフックの止まった回数を交絡度（個／ｍ）とした。
【００４７】
（１４）延伸仮撚断糸回数
帝人製機製２１６錘建ＨＴＳ−１５Ｖ（２ヒーター仮撚加工機で非接触式ヒーター仕様）にて、延伸仮撚加工を１週間連続実施し、延伸仮撚機１台・１日当たりの断糸回数を延伸仮撚断糸とした。ただし、糸繋ぎ前後による断糸（ノット断糸）あるいは自動切替え時の断糸等、人為的あるいは機械的要因による断糸は断糸回数から除外した。
【００４８】
（１５）捲縮率
仮撚加工糸サンプルに０．０４４ｃＮ／ｄｔｅｘの張力を掛けてカセ枠に巻き取り、約３，３００ｄｔｅｘのカセを作成した。該カセの一端に、０．０１７７ｃＮ／ｄｔｅｘおよび０．１７７ｃＮ／ｄｔｅｘの２個の荷重を負荷し、１分間経過後の長さＳ０（ｃｍ）を測定した。次いで、０．１７７ｃＮ／ｄｔｅｘの荷重を除去した状態で、１００℃の沸水中にて２０分間処理した。沸水処理後０．０１７７ｃＮ／ｄｔｅｘの荷重を除去し、２４時間自由な状態で自然乾燥し、再び０．０１７７ｃＮ／ｄｔｅｘおよび０．１７７ｃＮ／ｄｔｅｘの荷重を負荷し、１分間経過後の長さを測定しＳ１（ｃｍ）とした。次いで、０．１７７ｃＮ／ｄｔｅｘの荷重を除去し、１分間経過後の長さを測定しＳ２とし、次の算式で捲縮率を算出し、１０回の測定値の平均値で表した。
捲縮率（％）＝［（Ｓ１−Ｓ２）／Ｓ０］×１００
【００４９】
（１６）仮撚加工糸の強度、伸度
ＪＩＳ  Ｌ―１０１３―７５に準じて測定した。
（１７）毛羽個数
東レ（株）製ＤＴ−１０４型毛羽カウンター装置を用いて、ポリエステル仮撚加工糸サンプルを５００ｍ／ｍｉｎの速度で２０分間連続測定して発生毛羽数を計測し、サンプル長１万ｍ当たりの個数で表した。
【００５０】
（１８）織物評価の判定基準
（風合い）筒編ストレッチ風合い
レベル１：極めて、反撥弾力感とストレッチ感がある。
レベル２：ストレッチ性は乏しいが、反撥弾力性は感じられる。
レベル３：弾力感及びストレッチ感なし。
（風合い）ソフト感覚
レベル１：ソフトでしなやかな感触がある
レベル２：ややソフト感が乏しいが反撥性は感じられる
レベル３：カサカサした触感あるいは硬い触感である
（風合い）ドレープ性
レベル１：極めてドレープ性 大である。
レベル２：通常のドレープ性である。
レベル３：ドレープ性小。
【００５１】
（１９）ベトツキ度（感）
牛皮上を保水させた布帛を滑らす時の抵抗（動摩擦係数）＜試験布帛と金属ローラーとの摩擦力をＵゲージにて検出する数値＞を測定し、ベトツキ度（ｇ）として評価する。（数値が高いほど、ベトツキ度大）
【００５２】
実施例１
極限粘度０．９５ｄｌ／ｇで酸化チタンを０．０７重量％含有した、 ポリトリメチレンテレフタレートを図１，図２（ａ）に示す断面形状となる吐出孔を３６個有した口金から、口金温度２６５℃で溶融吐出した後、吐出量２６．７g／分にて押し出し、１１０℃で熱処理を行った後、未延伸糸の紡糸速度を２，５００ｍ／分の速度で巻き取り、伸度１００％の１１０ｄｔｅｘ（１００ｄ）／３６ｆｉｌの偏平断面未延伸糸を得た。
図５に示した装置、仮撚の熱セットヒータが非接触式である仮撚加工機を用いて延伸同時仮撚加工を行った。その際の仮撚延伸倍率は１．３５倍、仮撚温度１Ｈは２３０℃とし、仮撚具として三軸フリクションディスクを用い、加撚張力（Ｋ）４０ｇ（０．２４ｇ／ｄｔｅｘ）、解撚張力３０ｇとして８００ｍ／分の速度で加工し、８３ｄｔｅｘ（７５ｄ）／３６ｆｉｌのストレッチ性仮撚加工糸を得た。得られた仮撚加工糸は、捲縮率ＴＣ  ２０％とストレッチ性があるものが得られた。
【００５３】
得られた仮撚加工糸に仮撚方向とは逆向きに２，０００回／ｍの撚糸を施し、試長２００ｍｍで１０％伸長弾性回復率を求めたところ、驚くべきことに、９０％の回復率を示した。次に、ストレッチ性評価のため、本仮撚加工糸を用いて経密度１１８本／インチ、緯密度８０本／インチの肩マット組織の織物を試作し、１０％伸長弾性回復率を求めたところ、経方向９１％、緯方向８９％の良好な回復率を示した。
【００５４】
得られた仮撚加工糸を筒編に編立て、常法にしたがって染色、仕上げした編地は、サラットした滑らかな表面タッチで、かつストレッチ性があり、ソフトな風合を呈するものであった。また、この仮撚加工糸に１，８００Ｔ／ｍの撚糸を施し、経密度が１７６本／３．７９ｃｍ、緯密度が１０６本／３．７９ｃｍで綾組織に織成し、常法にしたがって、リラックス（温度１２０℃、２０分間）、プレセット（温度１８０℃、４５秒）、アルカリ減量処理（減量率１７％）、染色加工（温度１３０℃、４５分間）、およびファイナルセット（温度１６０℃、４５秒間）の工程をとおして織物を得た。得られた織物は、従来の仮撚加工糸のような捲縮によるフカツキ風合が無く、弾力感を備えたしかも染カスリがなく、高品位で、優れたドレープ性を呈した、ストレッチ性の優れた織物であった。その結果を表１に示す。
【００５５】
比較例１
ポリエチレンテレフタレートを、図１，図２（ａ）に示す断面形状となる吐出孔を３６個有した口金から、口金温度２６５℃で溶融吐出した後、紡糸速度３，２００ｍ／分で紡糸して伸度１２５％、１３８ｄｔｅｘ（１２５ｄ）／３６ｆｉｌの高配向未延伸ポリエステルフィラメントを得た。
フィラメントを、混繊交絡処理（交絡数５０個／ｍ）した後に、延伸倍率１．６３、仮撚温度３００℃、の下、仮撚具として三軸フリクションディスクを用い、加撚張力（Ｔ１）４５ｇ、解撚張力（Ｔ２）３０ｇとして８００ｍ／分の速度で加工し、８３ｄｔｅｘ（７５ｄ）／３６ｆｉｌの仮撚加工糸を得た。得られた仮撚加工糸に実施例１と同様に２，０００回／ｍの撚糸を施し、試長２００ｍｍで１０％伸長弾性回復率を求めたところ、高々、５０％であった。
【００５６】
この仮撚加工糸を、実施例１と同様に処理して織物となしたところ、１０％伸長弾性回復率を求めたところ、経方向５３％、緯方向５７％と不良なレベルであった。得られた織物はストレッチ性がなく、弾力感がない、品位が劣った低品位のものであった。
【００５７】
実施例２〜４、比較例２〜４
表１に示す条件で、実施例１と同様にして、延伸仮撚加工を行なった。
【００５８】
実施例５〜７、比較例５〜７
断面形状を図３に示すＷ形状、扁平度、開口角を変更した以外は表２に示す条件で、実施例１と同様にして、延伸仮撚加工を行なった。結果を表２に示す。なお、比較例６の断面形状は丸形である。
【００５９】
実施例８〜１１、比較例８〜１１
延伸仮撚条件を変更した以外は、表３に示す条件で、実施例１と同様にして、延伸仮撚加工を行なった。結果を表３に示す。
【００６０】
【表１】
2005060880.tif 000003
【００６１】
【表２】
2005060880.tif 000004
【００６２】
【表３】
2005060880.tif 000005
【産業上の利用可能性】
【００６３】
本発明の特殊断面形状を有するポリトリメチレンテレフタレート仮撚加工糸は、従来の公知の織編物工程へ供給され織編物、好ましくは、織物用として使用される。したがって、本発明の特殊断面仮撚加工糸は、例えば無撚・無糊でウォータージェットルームにて目付１３５ｇ／ｍ2の平織物にすれば、断糸することなく安定して製織することができ、製織または製編されたのち、染色を施すと、ストレッチ性を有した、ソフトでかつ良好なふくらみの風合のある織編物が得られる。また、本発明の特殊断面仮撚加工糸を使って製織した後、染色すれば、非常に深みのある風合で高級感効果を有し、かつ、吸水・速乾性能、低通気性、の機能性を持つ、織物が得られる。したがって、本発明の特殊断面仮撚加工糸は、特に活動的に対応したストレッチ性の衣料、汗をすばやく吸収してべとつくことが無く、女性用スーツ、スラックスなどの分野に有用である。
【図面の簡単な説明】
【００６４】
【図１】本発明の特殊断面仮撚加工糸の単糸断面を説明する模式図である。
【図２】（ａ）〜（ｃ）は本発明の特殊断面仮撚加工糸の単糸断面の模式図であり、（ｄ）〜（ｅ）は比較例の仮撚加工糸の単糸断面の模式図である。
【図３】本発明の特殊断面仮撚加工糸の単糸断面の模式図である。
【図４】本発明の特殊断面仮撚加工糸を用いて製織したときの各単糸配列の模式図である。
【図５】本発明で使用する仮撚ディスクユニットの１実施態様を示した正面図である。
【図６】本発明で使用する仮撚具の構成図である。
【図７】糸の伸張と応力との関係を示すグラフである。
【符号の説明】
【００６５】
１      ：ポリエステル未延伸糸
２      ：糸ガイド
３，３’：フィードローラー
４      ：インターレースノズル
５      ：第１ヒーター
６      ：冷却プレート
７      ：仮撚ディスクユニット
８      ：第１デリベリーローラー
９      ：第２ヒーター
１０    ：第２デリベリーローラー
１１    ：巻取ローラー
１２    ：ポリエステル仮撚加工糸チーズ
１３    ：仮撚ディスク
１４    ：ガイドディスク
１５    ：回転軸
１６    ：タイミングベルト
１７    ：駆動ベルト
【図１】
2005060880.tif 000006
【図２】
2005060880.tif 000007
【図３】
2005060880.tif 000008
【図４】
2005060880.tif 000009
【図５】
2005060880.tif 000010
【図６】
2005060880.tif 000011
【図７】
2005060880.tif 000012